(57)【要約】【課題】高率放電性能及び充放電サイクル性能に優れたニッケル水素蓄電池を提供する。【解決手段】ニッケル粉末と“希土類元素と遷移元素とを主成分とする、水素を吸蔵脱離可能な水素吸蔵合金粉末”とを含有するとともに、水素吸蔵合金粉末は、水素平衡解離圧が異なる２種以上の水素吸蔵合金粉末からなり、水素平衡解離圧が最も高い高平衡圧水素吸蔵合金粉末は、６０℃，水素吸蔵量が０．５重量％の条件において、水素平衡解離圧が０．６５ＭＰａ以上であり、水素平衡解離圧が最も低い低平衡圧水素吸蔵合金粉末は、６０℃，水素吸蔵量が０．５重量％の条件において、水素平衡解離圧が０．１ＭＰａ以下である水素吸蔵合金電極。【選択図】      なし【特許請求の範囲】
【請求項１】
ニッケル粉末と“希土類元素と遷移元素とを主成分とする、水素を吸蔵脱離可能な水素吸蔵合金粉末”とを含有するとともに、前記水素吸蔵合金粉末は、水素平衡解離圧が異なる２種以上の水素吸蔵合金粉末からなり、前記水素平衡解離圧が最も高い高平衡圧水素吸蔵合金粉末は、６０℃，水素吸蔵量が０．５重量％の条件において、水素平衡解離圧が０．６５ＭＰａ以上であり、前記水素平衡解離圧が最も低い低平衡圧水素吸蔵合金粉末は、６０℃，水素吸蔵量が０．５重量％の条件において、水素平衡解離圧が０．１ＭＰａ以下である水素吸蔵合金電極。
【請求項２】
前記ニッケル粉末の比表面積が１．５ｍ２／ｇ以上、前記ニッケル粉末のかさ密度が０．８ｇ／ｍｌ以下であることを特徴とする請求項１に記載の水素吸蔵合金電極。
【請求項３】
前記水素吸蔵合金粉末１００重量部に対して、前記ニッケル粉末を２重量部以上１０重量部以下で含有してなることを特徴とする請求項１または２に記載の水素吸蔵合金電極。
【請求項４】
前記高平衡圧水素吸蔵合金粉末、及び、前記低平衡圧水素吸蔵合金粉末は、前記希土類元素としてＬａを主成分とし、Ｎｉ，Ｃｏ，Ｍｎ及びＡｌからなる群から選択される１種以上の元素を含有するとともに、前記高平衡圧水素吸蔵合金粉末の含有量は、水素吸蔵合金電極の全重量に対して１０重量％以上３０重量％以下であり、前記高平衡圧水素吸蔵合金粉末は、Ｎｉ元素に対してＬａが５ｍｏｌ％以上、Ｎｉ元素に対してＭｎとＡｌとの総モル量が５ｍｏｌ％以下となるように構成されたことを特徴とする請求項１〜３のいずれかに記載の水素吸蔵合金電極。
【請求項５】
前記高平衡圧水素吸蔵合金粉末の平均粒径が２５μｍ以下であり、前記低平衡圧水素吸蔵合金粉末の平均粒径が３０μｍ以上であることを特徴とする請求項１〜４のいずれかに記載の水素吸蔵合金電極。
【請求項６】
正極活物質を含有する正極、請求項１〜５のいずれかに記載の水素吸蔵合金電極からなる負極、及び、電解液を具備するニッケル水素蓄電池。
【請求項７】
前記正極活物質が水酸化ニッケルを主成分とし、前記電解液がアルカリ金属水酸化物水溶液を主成分とする請求項６に記載のニッケル水素蓄電池。
【発明の詳細な説明】
【０００１】
【発明の属する技術分野】
本発明は、水素吸蔵合金電極、及び、これを用いたニッケル水素蓄電池に関し、さらに詳しくは、高率放電性能及び充放電サイクル性能に優れたニッケル水素蓄電池に関する。
【０００２】
【従来の技術】
近年、電気自動車、電動工具を始めとする大電流放電が必要な電動機器が急速に増加する傾向にある。これらの機器の電源として、密閉型ニッケル水素蓄電池はニッケルカドミウム蓄電池や鉛蓄電池等よりも単位体積および単位質量当たりのエネルギが高い上、環境にクリーンな電源として最近特に注目されている。また、ニッケル水素蓄電池は、過充電時に正極で発生する酸素を水素吸蔵合金を含有する負極で吸収する事が可能であるため、充電制御方式がリチウムイオン電池に比べて単純でよく、充電回路も簡単になる利点を有している。
【０００３】
しかしながら、水素吸蔵合金は合金表面での電荷移動が遅いため、ニッケルカドミウム電池に比較して高率放電性能が劣るという欠点を有していた。また、希土類元素とニッケルと他の遷移金属元素とを主成分として構成された、水素を吸蔵脱離する水素吸蔵合金が知られており、この水素吸蔵合金を含有する電極を備える電池は、充分な放電特性を発揮するまでの初期の活性化に時間がかかり、数十回から場合によっては数百回の活性化のための充放電が必要となっている。
【０００４】
これらの問題点のうち、水素吸蔵合金の活性化が遅く、高率放電に優れない点を解決するため、多くの提案がなされている。例えば、水素吸蔵合金に対して表面処理を行い、前記活性化のための充放電サイクル数の低減、及び、高率放電性能の向上を図ろうとする方法が知られている。しかしながら、この方法では、前記表面処理に要するコストが高いのみならず、高率放電特性を充分に向上させることができない。
【０００５】
このため、優れた高率放電性能を有する電池を得るべく、特性の異なる水素吸蔵合金を２種類以上含有する負極が提案されている。
より具体的には、負極が、一定温度下で互いに異なるプラトー圧（水素平衡解離圧）を有する３種類以上の水素吸蔵合金を含むことが開示されている（従来例１：特許文献１参照）。
また、負極は４５℃での水素吸蔵量０．５重量％時の水素平衡解離圧が異なる少なくとも２種類の水素吸蔵合金ａ，ｂを含有し、４５℃での水素吸蔵量０．５重量％時の水素平衡解離圧が水素吸蔵合金ａが０．３５ＭＰａ、水素吸蔵合金ｂが０．０２ＭＰａである例が記載されている（従来例２：特許文献２参照）。
【０００６】
【特許文献１】
特開平１０−１９９５２２号公報（段落［０００９］〜［００１１］）
【特許文献２】
特開２０００−１４９９３３号公報（段落［００２０］）
【特許文献３】
特開昭５３−１０３５４１号公報
【特許文献４】
特公昭５８−４６８２７号公報
【特許文献５】
特開昭６１−６４０６９号公報
【０００７】
【発明が解決しようとする課題】
しかしながら、従来例１，２の負極を有するニッケル水素蓄電池は、高い水素平衡解離圧を有する水素吸蔵合金によって、高率放電性能が改善される傾向とはなるものの充分ではなく、また、活性化に必要とされる充放電サイクル数も十分に低減されない。これは、水素吸蔵合金が高い水素解離圧を有するため水素脱離しやすくなるものの、水素吸蔵合金が反応に必要とされる活性場を充分に有していないためと考えられる。
また、従来例１，２の負極を有するニッケル水素蓄電池は、充放電サイクル性能も不充分である。これは、前記したように、水素吸蔵合金が反応に必要とされる活性場を充分に有していないことに加え、一般に、高い水素平衡解離圧の合金は低い水素平衡解離圧の合金より充放電容量が少なく、また、Ｃｏの含有比率が小さく、高い水素平衡解離圧の合金は、耐食性に優れないためと考えられる。
【０００８】
また、一般に、水素吸蔵合金粉末は導電性が低く、また電極の活物質として使用した場合、作用面積が小さい欠点がある。このため水素吸蔵合金電極を負極とするニッケル水素蓄電池は高率放電性能が劣る欠点があった。電極の導電性を向上させる為の手段としては、水素吸蔵合金粉末へのカーボンブラック添加が提案されているが（前記特許文献３参照）、十分な効果が得られない。また、水素吸蔵合金粉末にニッケル粉末を添加して焼結する方法（前記特許文献４参照）、水素吸蔵合金表面をニッケルで被覆する方法（前記特許文献５参照）が提案されているが、導電性は向上するものの、高率放電性能の向上には効果が得られない。これは、これら添加物が合金の接触抵抗を低減するものの、合金中の水素の拡散速度が遅いため、活性場としての効果を十分に発揮できないことが考えられる。このような欠点は水素吸蔵合金粉末そのものの改良や活性場としての添加物のみの改良では困難であり、別の解決手段が必要とされながら、従来有効な提案がなされていなかった。
【０００９】
本発明は、上記問題点を解決するためなされたものであって、その目的は、高率放電性能及び充放電サイクル性能に優れたニッケル水素蓄電池を提供することにある。
【００１０】
【課題を解決するための手段】
本発明者らは、密閉型ニッケル水素蓄電池の高率放電の抵抗成分を行うことによって、高率放電時の抵抗の大きな部分を負極が占めることを確認した。そこで、本発明者らは、高率放電時において、負極に含有される水素吸蔵合金の表面における、電荷移動速度を向上するべく、鋭意検討した結果、それぞれ特定の値とされた水素平行解離圧が異なる２種類以上の水素吸蔵合金粉末とニッケル粉末とを混合して負極を得た場合に、驚くべきことに、高率放電性能及び充放電サイクル性能に優れたニッケル水素蓄電池が得られることを見出し、本発明に至った。
【００１１】
すなわち、本発明の技術的構成および作用効果は以下の通りである。ただし、作用機構については推定を含んでおり、その作用機構の正否は、本発明を制限するものではない。
【００１２】
すなわち、請求項１に係る水素吸蔵合金電極は、ニッケル粉末と“希土類元素と遷移元素とを主成分とする、水素を吸蔵脱離可能な水素吸蔵合金粉末”とを含有するとともに、水素吸蔵合金粉末は、水素平衡解離圧が異なる２種以上の水素吸蔵合金粉末からなり、水素平衡解離圧が最も高い高平衡圧水素吸蔵合金粉末は、６０℃，水素吸蔵量が０．５重量％の条件において、水素平衡解離圧が０．６５ＭＰａ以上であり、水素平衡解離圧が最も低い低平衡圧水素吸蔵合金粉末は、６０℃，水素吸蔵量が０．５重量％の条件において、水素平衡解離圧が０．１ＭＰａ以下であることを特徴としている。
【００１３】
このような構成によれば、水素吸蔵合金電極を、例えばニッケル水素蓄電池の負極として使用すれば、前記水素平衡解離圧が０．６５ＭＰａ以上の高平衡圧水素吸蔵合金粉末を含有することによって、水素を水素吸蔵合金から脱離しやすくできるとともに、水素吸蔵合金電極がニッケル粉末を含有することによって、反応に必要とされる活性場を充分に供給して充放電容量を向上でき、高平衡圧水素吸蔵合金粉末に起因する充放電容量の低下を補うことができるので、優れた高率放電性能を発現できる。また、前記水素平衡解離圧が０．１ＭＰａ以下の低平衡圧水素吸蔵合金粉末を含有することよって、充分な負極容量を得ることができるせいか、優れた充放電サイクル性能を発現できる。以上により、高率放電性能及び充放電サイクル性能に優れたニッケル水素蓄電池を得ることのできる水素吸蔵合金電極とすることができる。なお、高率放電特性を向上させる為に前記ニッケル粉末に替えて水素吸蔵合金粉末にＰｄ，Ｐｔ等の貴金属元素を加えることもできるが高価になる欠点がある。
【００１４】
請求項２に係る水素吸蔵合金電極は、ニッケル粉末の比表面積が１．５ｍ２／ｇ以上、ニッケル粉末のかさ密度が０．８ｇ／ｍｌ以下であることを特徴としている。なお、ここでいう比表面積は、ＢＥＴ法（窒素吸着法）によって測定した値であり、かさ密度は、Ａ．Ｓ．Ｔ．ＭスペシィフィケーションＢ３２９に定められた粉体の見掛け密度の標準測定法によって測定した値である。
【００１５】
このような構成によれば、ニッケル粉末の比表面積が１．５ｍ２／ｇ以上であり、ニッケル粉末の単位重量に対して前記活性場が充分に存在するので、より確実に、高率放電性能を優れたものにできる。また、ニッケル粉末のかさ密度が０．８ｇ／ｍｌ以下であることによって、電極内部でニッケル粉末が高度に分散できるせいか、優れた高率放電性能を発現できる。
以上により、特に、高率放電性能に優れたニッケル水素蓄電池を得ることのできる水素吸蔵合金電極とすることができる。
【００１６】
請求項３に係る水素吸蔵合金電極は、水素吸蔵合金粉末１００重量部に対して、ニッケル粉末を２重量部以上１０重量部以下で含有してなることを特徴としている。
【００１７】
このような構成によれば、水素吸蔵合金電極を例えばニッケル水素蓄電池の負極として使用すれば、水素吸蔵合金粉末１００重量部に対してニッケル粉末を２重量部以上で含有しているので、前記活性場を充分に存在させることができ、より確実に高率放電性能を優れたものにできるとともに、ニッケル粉末を１０重量部超過とならないように含有しているので、水素吸蔵合金電極を充分に含有でき、充分な負極容量を得ることができるせいか、優れた充放電サイクル性能を発現できる。
以上により、特に、高率放電性能及び充放電サイクル性能に優れたニッケル水素蓄電池を得ることのできる水素吸蔵合金電極とすることができる。
【００１８】
請求項４に係る水素吸蔵合金電極は、高平衡圧水素吸蔵合金粉末、及び、低平衡圧水素吸蔵合金粉末は、希土類元素としてＬａを主成分とし、Ｎｉ，Ｃｏ，Ｍｎ及びＡｌからなる群から選択される１種以上の元素を含有するとともに、高平衡圧水素吸蔵合金粉末の含有量は、水素吸蔵合金電極の全重量に対して１０重量％以上３０重量％以下であり、高平衡圧水素吸蔵合金粉末は、Ｎｉ元素に対してＬａが５ｍｏｌ％以上、Ｎｉ元素に対してＭｎとＡｌとの総モル量が５ｍｏｌ％以下となるように構成されたことを特徴としている。
【００１９】
高平衡圧水素吸蔵合金粉末、及び、低平衡圧水素吸蔵合金粉末が、希土類元素としてＬａを主成分とし、遷移元素としてＮｉ，Ｃｏ，Ｍｎ及びＡｌからなる群から選択される１種以上の元素を主成分とすることによって、充分な放電容量を確実に発現して高率放電性能が優れる傾向となるとともに、充放電サイクル性能が優れる傾向にもなる。また、高平衡圧水素吸蔵合金粉末は、Ｎｉ元素に対してＬａが５ｍｏｌ％以上、Ｎｉ元素に対してＭｎとＡｌとの総モル量が５ｍｏｌ％以下となるように構成されるので、高い水素平衡解離圧を確実に達成でき、優れた高率放電性能を確実に発現できるとともに、耐食性（特にアルカリ電解液に対する耐食性）に優れることから、優れた充放電サイクル性能を確実に発現できる。
【００２０】
また、高平衡圧水素吸蔵合金粉末の含有量は、水素吸蔵合金電極の全重量に対して１０重量％以上であるので、優れた高率放電性能を発現できるとともに、３０重量％超過とならないように含有しているので、低平衡圧水素吸蔵合金粉末を充分に含有でき、充分な負極容量を得ることができるせいか、優れた充放電サイクル性能を発現できる。
以上により、特に、高率放電性能及び充放電サイクル性能に優れたニッケル水素蓄電池を得ることのできる水素吸蔵合金電極とすることができる。
【００２１】
請求項５に係る水素吸蔵合金電極は、高平衡圧水素吸蔵合金粉末の平均粒径が２５μｍ以下であり、低平衡圧水素吸蔵合金粉末の平均粒径が３０μｍ以上であることを特徴としている。
【００２２】
このような構成によれば、平均粒径の大きい低平衡圧水素吸蔵合金粉末を、平均粒径の小さい高平衡圧水素吸蔵合金粉末で包み込み、水素吸蔵合金間の水素移動を速やかに実施できる。また、低平衡圧水素吸蔵合金粉末の平均粒径が小さくなりすぎず、合金の比表面積が大きくなりすぎないので、耐食性（特にアルカリ電解液に対する耐食性）を充分に確保できる。
以上により、特に、高率放電性能及び充放電サイクル性能に優れたニッケル水素蓄電池を得ることのできる水素吸蔵合金電極とすることができる。
【００２３】
請求項６に係るニッケル水素蓄電池は、正極活物質を含有する正極、本発明に係る水素吸蔵合金電極からなる負極、及び、電解液を具備している。
このような構成によれば、本発明に係る水素吸蔵合金電極を負極として使用するので、高率放電性能及び充放電サイクル性能に優れたニッケル水素蓄電池とすることができる。
【００２４】
請求項７に係るニッケル水素蓄電池は、前記正極活物質が水酸化ニッケルを主成分とし、前記電解液がアルカリ金属水酸化物水溶液を主成分とすることを特徴としている。
このような構成によれば、より確実に、高率放電性能及び充放電サイクル性能に優れたニッケル水素蓄電池とすることができる。
【００２５】
【発明の実施の形態】
本発明の実施形態に係る水素吸蔵合金電極は、ニッケル粉末と“希土類元素と遷移元素とを主成分とする、水素を吸蔵脱離可能な水素吸蔵合金粉末”とを含有している。ここで、水素吸蔵合金粉末は、水素平衡解離圧が異なる２種以上の水素吸蔵合金粉末からなっている。水素平衡解離圧が最も高い高平衡圧水素吸蔵合金粉末は、６０℃，水素吸蔵量が０．５重量％の条件において、水素平衡解離圧が０．６５ＭＰａ以上であり、水素平衡解離圧が最も低い低平衡圧水素吸蔵合金粉末は、６０℃，水素吸蔵量が０．５重量％の条件において、水素平衡解離圧が０．１ＭＰａ以下である。
【００２６】
ここで、水素平衡解離圧は、試料である水素吸蔵合金の粉末０．５グラムを０．１ミリグラムの精度で精秤し、サンプルホルダーに充填して東洋紡エンジニアリング（株）製、ＰＣＴ測定用自動高圧ジーベルツ装置（ＰＣＴ−Ａ０２型）を用いて、水素を水素吸蔵合金１００重量部に対して、０．５重量部含有せしめて測定した値とすることができる（実施例はこの方法に準じて測定した。）。
【００２７】
水素吸蔵合金電極が、前記高平衡圧水素吸蔵合金粉末とニッケル粉末とを含有することによって、優れた高率放電性能を発現できる。これは、高率放電時に高平衡圧水素吸蔵合金粉末が、活性場としてのニッケル粉末を十分な量を得ることによって優先的に放電することができ、高率放電特性を向上することのほかに、低平衡圧水素吸蔵合金粉末中の水素が、高平衡圧水素吸蔵合金粉末へ移動し、高い水素平衡解離圧を得て高速に、高平衡圧水素吸蔵合金から解離し、充分な量で存在する活性場としてのニッケル粉末にて、放電反応を実施できるためであるものと考えられる。
【００２８】
また、水素吸蔵合金電極が、前記低平衡圧水素吸蔵合金粉末を含有することよって、充分な負極容量を得ることができる。
【００２９】
水素平衡解離圧が最も高い高平衡圧水素吸蔵合金粉末の水素平衡解離圧が０．６５ＭＰａ未満となると、水素が水素吸蔵合金から脱離しにくくなって、優れた高率放電性能を得ることができない。
水素吸蔵合金電極がニッケル粉末を含有しないと、高平衡圧水素吸蔵合金粉末に起因する充放電容量の低下が顕在化し、優れた高率放電性能を得ることができない。
また、水素平衡解離圧が最も低い低平衡圧水素吸蔵合金粉末の水素平衡解離圧が０．１ＭＰａ超過となると、充分な負極容量を得ることができなくなって、優れた充放電サイクル性能を得ることができない。
【００３０】
ニッケル粉末は、比表面積が１．５ｍ２／ｇ以上であり、かつ、かさ密度が０．８ｇ／ｍｌ以下であるのが好ましく、これにより、特に、優れた高率放電性能を発現できる。ニッケル粉末のかさ密度は、ニッケルの分散状態に寄与していると考えられ、比表面積が１．５ｍ２／ｇ以上であっても、かさ密度が０．８ｇ／ｍｌを越える場合、電極中でも塊状の粒子となりやすく、ニッケルが高度に分散できにくいせいか、高率放電特性に優れない傾向となる。
【００３１】
ニッケル粉末は、比表面積が４．０ｍ２／ｇ以上、かつ、かさ密度が０．８ｇ／ｍｌ以下であるのがより好ましく、これにより、極めて優れた高率放電性能を発現できる。ニッケル粉末は、反応活性場触媒として作用できるので、比表面積が大きいほど高率放電特性を改善できるものと考えられる。
【００３２】
水素吸蔵合金電極は、水素吸蔵合金粉末１００重量部に対して、ニッケル粉末を２重量部以上１０重量部以下で含有してなるのが好ましい。水素吸蔵合金電極が、水素吸蔵合金粉末１００重量部に対して、ニッケル粉末を２重量部以上含有していることによって、より確実に高率放電性能を優れたものにできるとともに、ニッケル粉末を１０重量部超過とならないように含有しているので、優れた充放電サイクル性能を発現できる。
【００３３】
また、ニッケル粉末の物性及び量を前記のようにすることによって、活性化の工程（充放電サイクル工程）を簡略化しても、初期から高率放電特性に密閉型ニッケル水素電池を得ることができる。なお、ニッケル粉末は、カルボニルニッケル法により得られたものを好適に使用できる。
【００３４】
高平衡圧水素吸蔵合金粉末、及び、低平衡圧水素吸蔵合金粉末は、希土類元素としてＬａ（ランタン）を主成分とし、Ｎｉ（ニッケル），Ｃｏ（コバルト），Ｍｎ（マンガン）及びＡｌ（アルミニウム）からなる群から選択される１種以上の元素を含有するのが好ましい（Ｎｉ，Ｃｏ，Ｍｎは遷移金属）。
ここで、Ｌａは、希土類元素の内、６０ｍｏｌ％以上を占めるのが好ましく、また、通常、９０ｍｏｌ％以下とされる。Ｌａ以外の希土類元素としては、Ｃｅ，Ｐｒ，Ｎｄ等を挙げることができる。
また、Ｎｉ，Ｃｏ，Ｍｎ及びＡｌからなる群から選択される１種以上の元素は、希土類元素以外の元素の内、Ｎｉが６０ｍｏｌ％〜８５ｍｏｌ％、Ｃｏが１０ｍｏｌ％〜３０ｍｏｌ％、Ｍｎが０ｍｏｌ％〜１０ｍｏｌ％、Ａｌが０ｍｏｌ％〜１０ｍｏｌ％とされるのが好ましい。Ｎｉ、Ｃｏ、Ｍｎ、Ａｌ以外の元素（希土類元素以外の元素）としては、Ｆｅ、Ｃｕ等を挙げることができる。
水素吸蔵合金粉末の水素平衡解離圧は、合金を構成する元素の種類及び重量比を変更することによって調整できる。
【００３５】
「６０℃，水素吸蔵量が０．５重量％の条件において、水素平衡解離圧が０．６５ＭＰａ以上」の水素吸蔵合金粉末（高平衡圧水素吸蔵合金粉末）としては、特に限定されるものではないが、Ｎｉ元素に対してＬａが５ｍｏｌ％以上、Ｎｉ元素に対してＭｎとＡｌとの総モル量が５ｍｏｌ％以下となるように構成された合金粉末を好適に例示することができる。より詳細には、以下の組成範囲を満たす合金粉末を好適に例示することができる。ここで、各元素の量は、希土類元素以外の元素の総量を１００ｍｏｌ％とした場合のｍｏｌ％である。
Ｌａ：５ｍｏｌ％〜２０ｍｏｌ％
Ｎｉ：７０ｍｏｌ％〜８５ｍｏｌ％
Ｃｏ：１５ｍｏｌ％〜３０ｍｏｌ％
Ｍｎ：０ｍｏｌ％〜５ｍｏｌ％
Ａｌ：０ｍｏｌ％〜５ｍｏｌ％
【００３６】
「６０℃，水素吸蔵量が０．５重量％の条件において、水素平衡解離圧が０．１ＭＰａ以下」の水素吸蔵合金粉末（低平衡圧水素吸蔵合金粉末）としては、以下の組成範囲を満たす合金粉末を好適に例示することができる。ここで、各元素の量は、希土類元素以外の元素の総量を１００ｍｏｌ％とした場合のｍｏｌ％である。
Ｌａ：５ｍｏｌ％〜２０ｍｏｌ％
Ｎｉ：６５ｍｏｌ％〜７５ｍｏｌ％
Ｃｏ：１０ｍｏｌ％〜２０ｍｏｌ％
Ｍｎ：５ｍｏｌ％〜１０ｍｏｌ％
Ａｌ：５ｍｏｌ％〜１０ｍｏｌ％
【００３７】
水素吸蔵合金粉末の製造方法は、特に限定されるものではないが、水素吸蔵合金を構成する各金属（前記した所定のモル比とされている）をアルゴン雰囲気下で、アーク溶解して鋳型に鋳込んだ後、９００℃〜１０５０℃にて３０分の熱処理（熟成）を行い、除冷を行って、水中でアトライタボールミルなどを用いて機械的に湿式粉砕するのが好ましい。この際、急冷法などの他の方法を使用すると、合金内の偏析が減少して、同等かそれ以上の充放電サイクル性能が得られやすい。
【００３８】
高平衡圧水素吸蔵合金粉末、及び、低平衡圧水素吸蔵合金粉末が、前記したように、希土類元素としてＬａを主成分とし、Ｎｉ，Ｃｏ，Ｍｎ及びＡｌからなる群から選択される１種以上の元素を含有するとともに、高平衡圧水素吸蔵合金粉末の含有量は、水素吸蔵合金電極の全重量に対して１０重量％以上３０重量％以下であり、高平衡圧水素吸蔵合金粉末は、Ｎｉ元素に対してＬａが５ｍｏｌ％以上、Ｎｉ元素に対してＭｎとＡｌとの総モル量が５ｍｏｌ％以下となるように構成された水素吸蔵合金電極を特に好ましい形態としてあげることができ、特に、優れた高率放電性能と充放電サイクル性能とを発現できる。
【００３９】
これは、高平衡圧水素吸蔵合金粉末と低平衡圧水素吸蔵合金粉末の組成が類似していることによって、“合金粉末間における水素の移動が速やかであること”、“Ｌａが、優れた放電性能と充放電サイクル性能とを発現できること”、“高平衡圧水素吸蔵合金粉末に関し、Ｍｎの量とＡｌの量とが抑制されていることによって、高率放電時において極めて優れた高率放電性能を発現できる傾向となること”、“高平衡圧水素吸蔵合金粉末に関し、Ｌａの量、及び、ＭｎとＡｌとの総量が前記のように規定されることによって、耐食性（特にアルカリ電解液に対する耐食性）が優れ、充放電サイクル性能を確実に発現できること”によるものと考えられる。
【００４０】
また、前記した特に好ましい形態では、高平衡圧水素吸蔵合金粉末の含有量が、水素吸蔵合金電極の全重量に対して１０重量％以上とされることにより、優れた高率放電性能を発現できるとともに、３０重量％超過とならないように含有することによって、低平衡圧水素吸蔵合金粉末を充分に含有でき、充分な負極容量を得ることができるせいか、優れた充放電サイクル性能を発現できる。
【００４１】
また、高平衡圧水素吸蔵合金粉末の平均粒径を２５μｍ以下とした場合、優れた高率放電特性を得ることができる。これは、高平衡圧水素吸蔵合金粉末を小粒径とすることで、低平衡圧水素吸蔵合金粉末を高平衡圧水素吸蔵合金粉末の合金で包み込み、合金間の水素移動を速やかに行われるものと考えられる。なお、高平衡圧水素吸蔵合金粉末の平均粒径は、通常、小さいほど高率放電性能は優れているが、充放電サイクル性能は低下する傾向となり、また、水素吸蔵合金粉末の粉砕が困難となるから、１０μｍ以上とされるのが好ましい。
低平衡圧水素吸蔵合金粉末の平均粒径を３０μｍ以上にした場合、優れた充放電サイクル性能を得ることができる。ここで、この平均粒径が３０μｍ未満となると、合金の比表面積が大きいために、低平衡圧水素吸蔵合金粉末のアルカリ電解液による腐食が早くおこる傾向となる。なお、低平衡圧水素吸蔵合金粉末の平均粒径は、通常、５０μｍ以下とされるのが好ましい。
そして、それぞれ異なる粒径を有する高平衡圧水素吸蔵合金粉末と低平衡圧水素吸蔵合金粉末とを用いた場合、高率放電特性と充放電サイクル性能とをより優れたものにできる。
【００４２】
以上に説明した本発明の実施形態に係る水素吸蔵合金電極は、原料コストが高くないことから、安価に得ることができるという利点も有する。
【００４３】
本発明の実施形態に係るニッケル水素蓄電池は、正極活物質を含有する正極、本発明の実施形態に係る水素吸蔵合金電極からなる負極、及び、電解液を具備している。
【００４４】
正極が含有する正極活物質としては、水酸化ニッケルを主成分とするものが好ましく、より具体的には、水酸化ニッケルに水酸化亜鉛、水酸化コバルトを混合したものが用いられるが、これらを共沈法によって均一に分散せしめて得た水酸化ニッケル複合水酸化物の使用が特に好ましい。水酸化ニッケル複合酸化物以外の添加物には、導電性改質剤として水酸化コバルト、酸化コバルト等を用いるが、前記水酸化ニッケル複合酸化物に水酸化コバルトを被覆したものや、これらの水酸化ニッケル複合酸化物の一部を酸素または含酸素気体、または、Ｋ２Ｓ２Ｏ８、次亜塩素酸などの薬剤を用いて酸化したものを用いることができる。さらに、添加剤としては酸素過電圧を向上させる物質としてＹ、Ｙｂ等の希土類元素の酸化物や水酸化物を用いることができる。
正極活物質の総重量に対する水酸化ニッケルの重量割合は、多いほどエネルギー密度に優れるが、Ｃｏ（ＯＨ）２、Ｚｎ（ＯＨ）２の含有量が少ないと高温での充電効率が低くなる傾向となり、充電時のγ水酸化ニッケルの生成の抑制すべく、Ｃｏ（ＯＨ）２、Ｚｎ（ＯＨ）２等を含有する必要が生じる傾向となるので、８２重量％〜９０重量％であるのが好ましい。
ここで、正極活物質に含有される遷移金属元素の平均酸化数は、酸化剤により化学的に酸化されてなるか、電気分解により電気化学的に酸化されてなることにより、２．０３〜２．４とされるのが好ましい。これにより、特に、正極の不可逆な反応分の容量を初回充電時に充電することがないため、負極に、正極の不可逆な反応分に対応する充電容量が形成されにくく、負極の充電可能な容量を多くすることができるので、充放電サイクル性能を向上できる。
【００４５】
負極（本発明の実施形態に係る水素吸蔵合金電極）は、防蝕添加剤として、イットリウム、イッテルビウム、エルビウムの他に、ガドリニウム、セリウムの酸化物や水酸化物を含有することができる。また、予め前記した水素吸蔵合金にこれらの元素を金属として含有させてもよい。
【００４６】
正極活物質は、平均粒径５０μｍ以下の粉末であるのが好ましく、また、負極の構成部材である水素吸蔵合金粉末及びニッケル粉末の好ましい平均粒径は前記した通りである。粉末を所定の形状で得るためには各種の粉砕機や分級機が用いられる。例えば乳鉢、ボールミル、サンドミル、振動ボールミル、遊星ボールミル、ジェットミル、カウンタージェトミル、旋回気流型ジェットミル等が用いられる。粉砕時には水、あるいはアルカリ金属水酸化物の水溶液を用いて湿式粉砕を用いることもできる。分級方法としては、特に限定はなく、篩や風力分級機などが使用でき、また、乾式、湿式ともに必要に応じて用いられる。
【００４７】
また、正極及び負極は、さらに、導電剤、結着剤、増粘剤、フィラー等を含有してもよい。
【００４８】
導電剤としては、電池性能に悪影響を及ぼさない電子伝導性材料であれば限定されない。導電剤としては、通常、鱗状黒鉛，鱗片状黒鉛，土状黒鉛等の天然黒鉛、人造黒鉛、カーボンブラック、アセチレンブラック、ケッチェンブラック、カーボンウイスカー、炭素繊維、気相成長炭素、金属（銅，ニッケル，金等）粉、金属繊維等の導電性材料を１種またはそれらの混合物を挙げることができる。
【００４９】
これらの導電剤の中では、電子伝導性及び塗工性の観点よりアセチレンブラックが望ましい。導電剤の添加量は、正極または負極の総重量に対して０．１重量％〜１０重量％が好ましい。特にアセチレンブラックを０．１μｍ〜０．５μｍの超微粒子に粉砕して用いると必要炭素量を削減できるため望ましい。これらの混合方法は、物理的な混合であり、その理想とするところは均一混合である。そのため、Ｖ型混合機、Ｓ型混合機、擂かい機、ボールミル、遊星ボールミルといったような粉体混合機を乾式、あるいは湿式で使用することが可能である。
【００５０】
前記結着剤としては、通常、ポリテトラフルオロエチレン（ＰＴＦＥ），ポリエチレン，ポリプロピレン等の熱可塑性樹脂、エチレン−プロピレン−ジエンターポリマー（ＥＰＤＭ），スルホン化ＥＰＤＭ，スチレンブタジエンゴム（ＳＢＲ）、フッ素ゴム等のゴム弾性を有するポリマーを１種または２種以上の混合物として用いることができる。結着剤の添加量は、正極または負極の総重量に対して０．１〜３重量％が好ましい。
【００５１】
前記増粘剤としては、通常、カルボキシメチルセルロース、メチルセルロース等の多糖類等を１種または２種以上の混合物として用いることができる。増粘剤の添加量は、正極または負極の総重量に対して０．１〜３重量％が好ましい。
【００５２】
フィラーとしては、電池性能に悪影響を及ぼさない材料であれば特に制限はない。通常、ポリプロピレン，ポリエチレン等のオレフィン系ポリマー、炭素等が用いられる。フィラーの添加量は、正極または負極の総重量に対して添加量は５重量％以下が好ましい。
【００５３】
正極および負極は、主要構成材料（正極においては正極活物質、負極においてはニッケル粉末と水素吸蔵合金粉末）、導電剤および結着剤を、水やアルコール、トルエン等の有機溶媒に混合させた後、得られた混合物を下記に詳述する集電体の上に塗布し、乾燥することによって、好適に作製される。前記塗布方法については、例えば、アプリケーターロールなどのローラーコーティング、スクリーンコーティング、ドクターブレード方式、スピンコーティング、バーコータ等の手段を用いて任意の厚みおよび任意の形状に塗布することが望ましいが、これらに限定されるものではない。
【００５４】
正極の集電体としては、構成された電池に悪影響を及ぼさない電子伝導体であれば特に選ぶところはない。例えば、ニッケルやニッケルメッキを行った鋼板を好適に用いることができ、発泡体、繊維群の形成体、凸凹加工を施した３次元機材の他に、パンチング鋼板等の２次元機材が用いられる。厚さの限定は特にないが、５〜７００μｍのものが用いられる。これら集電体の中で、正極としては、アルカリに対する耐食性と耐酸化性に優れているＮｉを、集電性に優れた構造である多孔体構造の発泡体としたものを使用することが好ましい。
【００５５】
負極の集電体としては、安価で、且つ電導性に優れる鉄または鋼の箔ないし板をパンチング加工し、耐還元性向上のためにＮｉメッキを施した、多孔板を使用することが好ましい。鋼板のパンチングの孔径は１．７ｍｍ以下、開口率４０％以上であることが好ましく、これにより少量の結着剤でも水素吸蔵合金粉末と集電体との密着性は優れたものとなる。焼成炭素繊維、導電性高分子の他に、接着性、導電性および耐酸化性向上の目的で集電体のニッケルの表面をＮｉ粉末やカーボンや白金等を付着させて処理したものを用いることができる。これらの材料については表面を酸化処理することも可能である。
【００５６】
負極（本発明の実施形態に係る水素吸蔵合金電極）に含まれる水素吸蔵合金粉末は、合金粉末同士の接触部により、水素の移動が行われていると考えられる。このため、負極全体に対する水素吸蔵合金粉末の空間密度は、高い方が好ましいが、高すぎると巻き込み時に割れが発生して短絡を多発してしまう。ここで、水素吸蔵合金粉末の密度は、合金の比重やフィラーの密度によって変動するため、残存する空間で表記するのが適切であり、負極は、残存する空間を集電体を除く全負極空間の２５％以下にするのが好ましく、前記載の短絡発生を抑制するため１５％以上とするのが好ましい。
【００５７】
また、ニッケル水素蓄電池としては、正極と負極との間にニッケル水素電池用セパレータが介装された形態を好適に例示でき、このようなニッケル水素電池用セパレータとしては、既知の優れた高率放電特性を示す多孔膜や不織布等を、単独あるいは併用することができる。セパレータを構成する材料としては、例えばポリエチレン，ポリプロピレン等に代表されるポリオレフィン系樹脂や、ナイロンを挙げることができる。セパレータの空孔率は強度、ガス透過性の観点から８０体積％以下が好ましい。また、充放電特性の観点から空孔率は２０体積％以上が好ましい。セパレータは親水化処理を施す事が好ましい。例えば、ポリエチレンなどのポリオレフィン系樹脂繊維の表面に親水基のグラフト重合処理、スルフォン化処理、コロナ処理、ＰＶＡ処理を施したり、これらの処理を既に施された繊維を混合したシートを用いても良い。
【００５８】
電解液としては、一般にアルカリ電池等への使用が提案されているものが使用可能である。水を溶媒とし、溶質としてはカリウム，ナトリウム，リチウム等のアルカリ金属の水酸化物の単独またはそれら２種以上の混合物を溶解したもの等を挙げることができるがこれらに限定されるものではない。水素吸蔵合金粉末への防食剤や、正極での過電圧向上のためや、負極の耐食性の向上や、自己放電向上の為の電解液への添加剤として、イットリウム、イッテルビウム、エルビウム、カルシウム、硫黄、亜鉛等の化合物を単独またはそれら２種以上混合して添加することができる。
【００５９】
電解液中の電解質塩の濃度としては、高い電池特性を有する電池を確実に得るためには、水酸化カリウムを５〜７ｍｏｌ／ｌ、水酸化リチウムを０．５〜０．８ｍｏｌ／ｌ含む水溶液が好ましい。
【００６０】
本発明の実施形態に係る電池は、正極活物質が水酸化ニッケルを主成分とし、電解液がアルカリ金属水酸化物水溶液を主成分とする形態が好ましく、これにより、より確実に、高率放電性能及び充放電サイクル性能に優れたニッケル水素蓄電池とすることができる。
【００６１】
本発明の実施形態に係るニッケル水素蓄電池は、電解液を、例えば、ニッケル水素蓄電池用セパレータと正極と負極とを積層する前または積層した後に注液し、最終的に、外装材で封止することによって、密閉型ニッケル水素蓄電池として製造するのが好適である。また、正極と負極とがニッケル水素蓄電池用セパレータを介して積層された発電要素を巻回してなるニッケル水素蓄電池においては、電解液は、前記巻回の前後に発電要素に注液されるのが好ましい。注液法としては、常圧で注液することも可能であるが、真空含浸方法や加圧含浸方法や遠心含浸法も使用可能である。
【００６２】
ニッケル水素蓄電池の外装体の材料としては、ニッケルメッキした鉄やステンレススチール、ポリオレフィン系樹脂等またはこれらの複合体が挙げられる。
【００６３】
ニッケル水素蓄電池の構成、形状については特に限定されるものではなく、正極、負極および単層又は複層のセパレータを有するコイン電池やボタン電池、角型電池、扁平型電池、さらに、ロール状の正極、負極およびセパレータを有する円筒型電池等が一例として挙げられる。
円筒型電池としては、例えば、図１の破断斜視図に示すように、ニッケル水素蓄電池１は、正極３と負極４とがニッケル水素蓄電池用セパレータ５を介して積層された発電要素を巻回してロール状物とし、これを円筒状のケース２の中に収容してなる形態を例示できる。ここで、ケース２には絶縁ガスケット６を介して上部開口部２ａが設けられており、上部開口部２ａの略中央部には、正極端子８が設けられている。また、ロール状物の上面には集電体９が設けられており、集電体９と上部開口部２ａとの間には封口板７が設けられている。
【００６４】
【実施例】
以下に、実施例に基づき本発明をさらに詳細に説明するが、本発明は以下の記載により限定されるものではなく、試験方法や構成する電池の正極活物質、負極材料、正極、負極、電解質、セパレータ並びに電池形状等は任意である。
【００６５】
＜実施例１＞
［正極の作成］
（水酸化ニッケル粒子の合成）
硫酸ニッケルと硫酸亜鉛と硫酸コバルトとを、それぞれの金属の水酸化物の重量比（すなわち、水酸化ニッケル：水酸化亜鉛：水酸化コバルト）が９３：５：２となるように溶解した水溶液に、硫酸アンモニウムと苛性ソーダ水溶液とを添加してアンミン錯体を生成させた。反応系を激しく撹拌しながら更に苛性ソーダを滴下し、反応系の温度を４５±２℃、ｐＨを１２±０．２に制御して芯層母材となる球状高密度水酸化ニッケル粒子を合成した。
【００６６】
（水酸化ニッケル粒子表面への表面層の形成）
前記高密度水酸化ニッケル粒子を、温度を４５±２℃、苛性ソーダでｐＨ１２±０．２に制御したアルカリ性水溶液に投入した。該溶液を撹拌しながら、所定濃度の硫酸コバルト、アンモニアを含む水溶液を滴下した。この間、苛性ソーダ水溶液を適宜滴下して反応浴のｐＨを１２±０．２の範囲に維持した。約１時間、温度を４５±２℃、ｐＨを１２±０．２の範囲に保持し、水酸化ニッケル表面にコバルトを含む混合水酸化物から成る表面層を形成させた。該混合水酸化物の表面層の比率は芯層母粒子（以下単に芯層と記述する）に対して７重量％であった。
【００６７】
（正極活物質粒子の酸化処理）
前記混合水酸化物から成る表面層を有する水酸化ニッケル粒子１００ｇを、温度６０℃、濃度１０ｗｔ％のＮａＯＨ水溶液４００ｇ中に投入し、充分に撹拌した。続いて次亜塩素酸ナトリウム溶液（和光純薬工業株式会社製）４５ｍｌを添加し、３０分間撹拌を続けた。活物質粒子をろ過し、水洗、乾燥した。得られた活物質粒子に濃度３０ｗｔ％、温度８０℃のＮａＯＨ水溶液２０ｇを加えて、温度８０℃に２時間保持した後水洗、乾燥した。得られた活物質粒子に含まれる遷移金属元素（Ｎｉ，Ｃｏ）の平均酸化数を公知の方法（活物質粒子を硫酸第１鉄アンモニウムと反応させた後、過マンガン酸カリウムを用いて酸化還元滴定を行う）で測定した。その結果は、遷移金属元素（Ｎｉ，Ｃｏ）の平均酸化数が２．１５であった。
【００６８】
（正極板の作製）
前記活物質粒子にカルボキシメチルセルローズ（ＣＭＣ）水溶液を添加して前記活物質粒子：ＣＭＣ溶質＝９９．５：０．５のペースト状とし、該ペーストを４５０ｇ／ｍ２のニッケル多孔体（住友電工社製、商品名ニッケルセルメット＃８）に充填した。その後、８０℃で乾燥した後、所定の厚みにプレスし、表面にテフロン（登録商標）コーティングを行い幅３４ｍｍ（内、無塗工部１ｍｍ）長さ２６０ｍｍの容量３０００ｍＡｈのニッケル正極板を製造した。
【００６９】
［負極の作製］
粒径２０μｍのＡＢ５型希土類系のＬａＮｉ５の組成を有する水素吸蔵合金２０重量部と粒径３０μｍのＡＢ５型希土類系のＭｍＮｉ３．７５Ｃｏ０．６Ａｌ０．３Ｍｎ０．３５の組成（Ｍｍ：ミッシュメタル）を有する水素吸蔵合金８０重量部とを３０分間混合し、得られた合金混合粉末を９５重量部とカルボニルニッケル法によって製造したニッケル粉末５重量部を３０分間混合して、合金粉末混合体を得た。前記２種の水素吸蔵合金の「６０℃，水素吸蔵量が０．５重量％の条件における水素平衡解離圧」は、それぞれ、０．６５Ｍｐａ、０．１０Ｍｐａであった。また、ニッケル粉末のＢＥＴ法による比表面積は１．５ｍ２／ｇ、かさ密度は０．８ｇ／ｍｌであった。
【００７０】
このようにして得られた合金粉末混合体とスチレンブタジエン共重合体エマルジョンとを乾量基準の質量比で９９．３５：０．６５の割合で混合し、水で分散してペースト状にし、ブレードコーターを用いて、鉄にニッケルメッキを施した穴直径１．０ｍｍ、開口率４２．５％のパンチング鋼板に塗布した後、８０℃で乾燥し、所定の厚みにプレスして幅３４ｍｍ（内、無塗工部１ｍｍ）長さ２６０ｍｍの容量４８００ｍＡｈの水素吸蔵合金負極板を製造した。
【００７１】
前記の水素吸蔵合金負極板と、スルフォン化処理を施した厚み１２０μｍのポリプロピレンの不織布状セパレータと、前記ニッケル正極板とを組み合わせてロール状に巻回し、６．８Ｎの水酸化カリウム水溶液に０．８ｍｏｌ／ｌの水酸化リチウムを溶解したアルカリ電解液を注液し、開弁圧２．４Ｍｐａの逆止弁を具備するｓｕｂＣ形の密閉型ニッケル水素蓄電池を作製した。この電池を実施例１のニッケル水素蓄電池とする。
【００７２】
＜実施例２＞
ボールミルによって粉砕して得られたニッケル粉末を用いたこと以外は実施例１と同様にすることによって、実施例２のニッケル水素蓄電池を製造した。負極中のニッケル粉末のＢＥＴ法による比表面積は１．０ｍ２／ｇ、かさ密度は１．２ｇ／ｍｌであった。
【００７３】
＜実施例３＞
合金粉末混合体を９０重量部と、カルボニルニッケル法によって製造したニッケル粉末１０重量部とを３０分間混合したこと以外は、実施例１と同様にすることによって、実施例３のニッケル水素蓄電池を製造した。
【００７４】
＜実施例４＞
カルボニルニッケル法によって製造したニッケル粉末のＢＥＴ法による比表面積が４．０ｍ２／ｇ、かさ密度は０．８ｇ／ｍｌであること以外は、実施例１と同様にすることによって、実施例４のニッケル水素蓄電池を製造した。
【００７５】
＜実施例５＞
合金粉末混合体を９８重量部と、カルボニルニッケル法によって製造したニッケル粉末２重量部とを３０分間混合したこと以外は、実施例１と同様にすることによって、実施例５のニッケル水素蓄電池を製造した。
【００７６】
＜実施例６＞
粒径２０μｍのＡＢ５型希土類系のＬａＮｉ５の組成を有する水素吸蔵合金２０重量部と粒径３０μｍのＡＢ５型希土類系のＭｍＮｉ３．６０Ｃｏ０．６Ａｌ０．３Ｍｎ０．３５の組成を有する水素吸蔵合金８０重量部とを３０分間混合したこと以外は、実施例１と同様にすることによって、実施例６のニッケル水素蓄電池を製造した。
ＭｍＮｉ３．６０Ｃｏ０．６Ａｌ０．３Ｍｎ０．３５の組成を有する水素吸蔵合金の「６０℃，水素吸蔵量が０．５重量％の条件における水素平衡解離圧」は０．０７Ｍｐａであった。
【００７７】
＜実施例７＞
合金混合粉末を８０重量部と、カルボニルニッケル法によって製造したニッケル粉末２０重量部とを３０分間混合したこと以外は、実施例１と同様にすることによって、実施例７のニッケル水素蓄電池を製造した。
【００７８】
＜実施例８＞
粒径２０μｍのＡＢ５型希土類系のＭｍＮｉ４．１１Ｃｏ０．６８５Ａｌ０．０９１Ｍｎ０．１１４の組成を有する水素吸蔵合金２０重量部と粒径３０μｍのＡＢ５型希土類系のＭｍＮｉ３．７５Ｃｏ０．６Ａｌ０．３Ｍｎ０．３５の組成を有する水素吸蔵合金８０重量部とを３０分間混合したこと以外は、実施例１と同様にすることによって、実施例８のニッケル水素蓄電池を製造した。ＭｍＮｉ４．１１Ｃｏ０．６８５Ａｌ０．０９１Ｍｎ０．１１４の組成を有する水素吸蔵合金の「６０℃，水素吸蔵量が０．５重量％の条件における水素平衡解離圧」は０．７０Ｍｐａであった。
【００７９】
＜実施例９＞
粒径２０μｍのＡＢ５型希土類系のＭｍＮｉ４．１９Ｃｏ０．６９８Ａｌ０．０５８Ｍｎ０．０５８の組成を有する水素吸蔵合金２０重量部と粒径３０μｍのＡＢ５型希土類系のＭｍＮｉ３．７５Ｃｏ０．６Ａｌ０．３Ｍｎ０．３５の組成を有する水素吸蔵合金８０重量部とを３０分間混合したこと以外は、実施例１と同様にすることによって、実施例９のニッケル水素蓄電池を製造した。ＭｍＮｉ４．１９Ｃｏ０．６９８Ａｌ０．０５８Ｍｎ０．０５８の組成を有する水素吸蔵合金の「６０℃，水素吸蔵量が０．５重量％の条件における水素平衡解離圧」は０．９０Ｍｐａであった。
【００８０】
＜実施例１０＞
粒径２０μｍのＡＢ５型希土類系のＭｍＮｉ４．１１Ｃｏ０．６８５Ａｌ０．０９１Ｍｎ０．１１４の組成を有する水素吸蔵合金３０重量部と粒径３０μｍのＡＢ５型希土類系のＭｍＮｉ３．７５Ｃｏ０．６Ａｌ０．３Ｍｎ０．３５の組成を有する水素吸蔵合金７０重量部とを３０分間混合したこと以外は、実施例１と同様にすることによって、実施例１０のニッケル水素蓄電池を製造した。
【００８１】
＜実施例１１＞
粒径２０μｍのＡＢ５型希土類系のＭｍＮｉ４．１１Ｃｏ０．６８５Ａｌ０．０９１Ｍｎ０．１１４の組成を有する水素吸蔵合金１０重量部と粒径３０μｍのＡＢ５型希土類系のＭｍＮｉ３．７５Ｃｏ０．６Ａｌ０．３Ｍｎ０．３５の組成を有する水素吸蔵合金９０重量部とを３０分間混合したこと以外は、実施例１と同様にすることによって、実施例１１のニッケル水素蓄電池を製造した。
【００８２】
＜実施例１２＞
粒径２０μｍのＡＢ５型希土類系のＭｍＮｉ４．１１Ｃｏ０．６８５Ａｌ０．０９１Ｍｎ０．１１４の組成を有する水素吸蔵合金５０重量部と粒径３０μｍのＡＢ５型希土類系のＭｍＮｉ３．７５Ｃｏ０．６Ａｌ０．３Ｍｎ０．３５の組成を有する水素吸蔵合金５０重量部とを３０分間混合したこと以外は、実施例１と同様にすることによって、実施例１２のニッケル水素蓄電池を製造した。
【００８３】
＜実施例１３＞
粒径３０μｍのＡＢ５型希土類系のＬａＮｉ５の組成を有する水素吸蔵合金２０重量部と粒径２０μｍのＡＢ５型希土類系のＭｍＮｉ３．７５Ｃｏ０．６Ａｌ０．３Ｍｎ０．３５の組成を有する水素吸蔵合金８０重量部とを３０分間混合したこと以外は、実施例１と同様にすることによって、実施例１３のニッケル水素蓄電池を製造した。
【００８４】
＜実施例１４＞
粒径２５μｍのＡＢ５型希土類系のＬａＮｉ５の組成を有する水素吸蔵合金２０重量部と粒径３０μｍのＡＢ５型希土類系のＭｍＮｉ３．７５Ｃｏ０．６Ａｌ０．３Ｍｎ０．３５の組成を有する水素吸蔵合金８０重量部とを３０分間混合したこと以外は、実施例１と同様にすることによって、実施例１４のニッケル水素蓄電池を製造した。
【００８５】
＜比較例１＞
粒径３０μｍのＡＢ５型希土類系のＭｍＮｉ３．７５Ｃｏ０．６Ａｌ０．３Ｍｎ０．３５の組成を有する水素吸蔵合金のみを用いて３０分間混合し、得られた合金粉末にニッケル粉末を加えることなく３０分間混合したこと以外は、実施例１と同様にすることによって、比較例１のニッケル水素蓄電池を製造した。
【００８６】
＜比較例２＞
粒径３０μｍのＡＢ５型希土類系のＭｍＮｉ３．７５Ｃｏ０．６Ａｌ０．３Ｍｎ０．３５の組成を有する水素吸蔵合金のみを用いて３０分間混合したこと以外は、実施例１と同様にすることによって、比較例２のニッケル水素蓄電池を製造した。
【００８７】
＜比較例３＞
ニッケル粉末を加えることなく３０分間混合したこと以外は、実施例１と同様にすることによって、比較例３のニッケル水素蓄電池を製造した。
【００８８】
＜比較例４＞
粒径２０μｍのＡＢ５型希土類系のＭｍＮｉ３．７５Ｃｏ０．６Ａｌ０．３Ｍｎ０．３５の組成を有する水素吸蔵合金２０重量部と粒径３０μｍのＡＢ５型希土類系のＭｍＮｉ３．６０Ｃｏ０．６Ａｌ０．３Ｍｎ０．３５の組成を有する水素吸蔵合金８０重量部とを３０分間混合したこと以外は、実施例１と同様にすることによって、比較例４のニッケル水素蓄電池を製造した。前記２種の水素吸蔵合金の「６０℃，水素吸蔵量が０．５重量％の条件における水素平衡解離圧」はそれぞれ、０．１０Ｍｐａ、０．０７Ｍｐａであった。
【００８９】
＜電池の評価＞
実施例及び比較例のニッケル水素蓄電池を４０℃，１２時間の保管処理の後、２０℃，０．０２ＩｔＡにて６００ｍＡｈ充電し、さらに０．１ＩｔＡで１２時間充電した。さらに０．２ＩｔＡで１Ｖまで放電した後、０．１ＩｔＡで１２時間充電、０．２ＩｔＡで１Ｖまで放電する操作を４回繰り返した。４回目の放電容量を２０℃での初期放電量とする。
【００９０】
その後、この電池を０．１ＩｔＡで１２時間充電した後、５℃に５時間放置して十分冷却したのち、０．８Ｖまで１０ＩｔＡ放電を行った時の放電容量を、前記２０℃での初期放電量１００％に対する５℃１０ＩｔＡ放電容量として表１に示す。この５℃１０ＩｔＡ放電容量が高いほど、高率放電性能に優れることを意味する。
【００９１】
さらに、２５℃で２ＩｔＡでΔＶ５ｍＶまで充電し、１０分間休止し、２ＩｔＡで１．０Ｖまで放電し、１０分間休止するサイクルを行い、放電容量の８０％に到達したサイクル数を表１に示す。このサイクル数が多いほど、充放電サイクル性能に優れることを意味する。
【００９２】
表１中、水素吸蔵合金粉末において、“平衡圧”は、「６０℃，水素吸蔵量が０．５重量％の条件における水素平衡解離圧」を示し、その単位はＭｐａ、“粒径”の単位はμｍ、“含有率”は水素吸蔵合金電極の全重量に対する重量割合を示す。また、ニッケル粉末において、“比表面積”の単位はｍ２／ｇ、“かさ密度”の単位はｇ／ｍｌ、“合金粉末に対する量”は、水素吸蔵合金粉末１００重量部に対する量を示し、その単位は重量部である。
【００９３】
【表１】
2004281195.tif 000002
【００９４】
高平衡圧水素吸蔵合金粉末の水素平衡解離圧が０．６５ＭＰａ以上であり、低平衡圧水素吸蔵合金粉末の水素平衡解離圧が０．１ＭＰａ以下であり、さらにニッケル粉末を含有する水素吸蔵合金電極を負極として有する実施例１〜１４のニッケル水素蓄電池は、前記条件を満たさない比較例１〜４のニッケル水素蓄電池と比較して高率放電性能に優れた。
【００９５】
比較例３のように、高平衡圧水素吸蔵合金粉末と低平衡圧水素吸蔵合金粉末とを混合したのみでは、優れた高率放電性能を得ることはできないのに対して、実施例１のように、これらの水素吸蔵合金粉末にニッケル粉末を添加した場合には優れた高率放電性能を得ることができた。
これは、比較例３にても高平衡圧水素吸蔵合金粉末が低平衡圧水素吸蔵合金粉末の水素を受け取り、速やかに合金の活性面に移動せしめることが出来るものの、活性場そのものが不足していることによって、高率放電特性が不十分であるのに対して、実施例１では、ニッケル粉末の添加によって、活性場が充分に存在し、高率放電特性が大幅に向上したものと推定される。
【００９６】
また、比較例４と実施例６と実施例９とを比較して分かるように、優れた高率放電性能を得るためには、高平衡圧水素吸蔵合金粉末は、０．６５Ｍｐａ以上の水素平衡解離圧を有する必要があり、０．９Ｍｐａ以上である場合は、極めて高い高率放電特性を示すことが確認された。
これは、より高い水素平衡解離圧を有する合金を添加することによって、水素を速やかに活性場に移動させる駆動力を高めることができ、高率放電特性が向上するものと推定される。
なかでも、実施例１、実施例２、実施例４を比較して分かるように、ニッケルが金属ニッケルの粉末で構成され、その比表面積が１．５ｍ２／ｇ以上、嵩密度が０．８ｇ／ｍｌ以下である場合、特に優れた高率放電特性が得られた。ニッケルの活性はニッケルの量だけではなく、表面場の多さ、即ち、表面積にも大きく依存するものと考えられ、表面積を大きく有するニッケル粉末を添加することによって、高率放電特性の大幅な改善が出来た。
【００９７】
また、比較例３、実施例１，５，３，７を比較してわかるように、水素吸蔵合金を１００重量部に対してニッケル粉末の含有量が、２重量部以上１０重量部以下で有る場合、特に、優れた高率放電性能と、優れた充放電サイクル性能とを合わせ持つことが確認された。ニッケル粉末は、２重量部添加すれば十分であり、多く添加しすぎると水素吸蔵合金の存在割合が低下することによって、充放電サイクル性能が低下するものと考えられる。
【００９８】
また、実施例１と実施例８とを比較して分かるように、高平衡圧水素吸蔵合金粉末、及び、低平衡圧水素吸蔵合金粉末に関して、希土類元素としてＬａを主成分とし、Ｎｉ，Ｃｏ，Ｍｎ及びＡｌからなる群から選択される１種以上の元素を含有し、さらに、高平衡圧水素吸蔵合金粉末を、Ｎｉ元素に対してＬａが５ｍｏｌ％以上、Ｎｉ元素に対してＭｎとＡｌとの総モル量が５ｍｏｌ％以下となるように構成することによって、優れた高率放電性能を示しながら、より優れた充放電サイクル性能を示した。
なかでも、実施例８，１０，１１，１２を比較して分かるように、高平衡圧水素吸蔵合金粉末が、水素吸蔵合金電極の全重量に対して１０重量％以上３０重量％以下である場合、極めて優れた充放電サイクル性能が得られた。
【００９９】
希土類元素としてＬａを主成分とし、遷移元素としてＮｉ，Ｃｏ，Ｍｎ及びＡｌからなる群から選択される１種以上の元素を主成分とする水素吸蔵合金粉末を用いると、優れた充放電サイクル性能を示す。また、特に高平衡圧水素吸蔵合金粉末が前記水素吸蔵合金粉末とされることによって、高い水素平衡解離圧を有することができたとともに、さらに、高い水素平衡解離圧を得るための方策として、Ｎｉ元素に対して（Ｎｉを１００ｍｏｌ％とした時）、Ｌａを５ｍｏｌ％以上とし、かつ、ＭｎとＡｌの総含有量が５ｍｏｌ％以下とした場合、高い水素平衡圧を有しながら耐食性に優れた水素吸蔵合金を得ることができ、これによって、優れた高率放電特性に加えて、極めて優れた充放電サイクル性能が得られたものと考えられる。
【０１００】
また、高平衡圧水素吸蔵合金粉末と低平衡圧水素吸蔵合金粉末との混合比に関し、高平衡圧水素吸蔵合金粉末の量が多すぎる場合、充放電電圧曲線が、高平衡圧水素吸蔵合金と低平衡圧水素吸蔵合金の有する個別の電位を示して２段階のカーブとなって、電池性能が所望のものに制御されにくいばかりでなく、高平衡圧水素吸蔵合金粉末の利用率が低下してしまう。高平衡圧水素吸蔵合金粉末の含有量が、水素吸蔵合金電極の全重量に対して３０重量％以下の場合、高平衡圧水素吸蔵合金粉末を有する合金の利用率は単独で用いる合金の利用率よりも非常に高いものと考えられる。これは、高平衡圧水素吸蔵合金粉末を単独で用いる場合の利用率の低下は、充電を行なうことができないことによるのに対し、高平衡圧水素吸蔵合金粉末と低平衡圧水素吸蔵合金とを混合して用いた場合における、高平衡圧水素吸蔵合金粉末の利用率の向上は、高平衡圧水素吸蔵合金粉末が低平衡圧水素吸蔵合金粉末より水素を貰うことによって充電を行なうことができるとともに、ニッケル粉末が共存することによるものと考えられる。
【０１０１】
また、実施例１，１３，１４を比較して分かるように、高平衡圧水素吸蔵合金粉末の平均粒径が大きくなると高率放電性能が低下する傾向となるため、２５μｍ以下が好ましく、低平衡圧水素吸蔵合金粉末の平均粒径が小さくなると、充放電サイクル性能が低下する傾向となるため、３０μｍ以上が好ましいことが確認された。水素吸蔵合金は粒径が大きいほど反応場が減少するため、高率放電性能に優れないが、充放電サイクル性能が優れることが一般に知られている。低平衡圧水素吸蔵合金粉末の平均粒径を大きくする事によって、優れた充放電サイクル性能を維持しつつ、高率放電性能の向上に必要とされる高平衡圧水素吸蔵合金粉末の平均粒径を２５μｍ以下とすることによって、優れた高率放電特性と優れた充放電サイクル性能とを両立することが出来た。
【０１０２】
【発明の効果】
請求項１に係る水素吸蔵合金電極によれば、高率放電性能及び充放電サイクル性能に優れたニッケル水素蓄電池を提供できる。このようなニッケル水素蓄電池によれば、大電流放電性能に優れた電池とすることができるので、電気自動車や電動工具に対する電源として利用できる。
【０１０３】
請求項２に係る水素吸蔵合金電極によれば、特に、高率放電性能に優れたニッケル水素蓄電池を提供できる。
また、請求項３に係る水素吸蔵合金電極によれば、特に、高率放電性能及び充放電サイクル性能に優れたニッケル水素蓄電池を提供できる。
このようなニッケル水素蓄電池によれば、ライフサイクルコストを低減でき、資源の有効利用に貢献できる。
【０１０４】
請求項４及び５に係る水素吸蔵合金電極によれば、耐食性が優れ、特に良好な充放電サイクル性能を得ることができるとともに、高率放電特性にも優れた密閉型ニッケル水素蓄電池が提供できる。よって、この電池を電源とする機器の性能が向上し、それらの用途をさらに広げることができる。
【図面の簡単な説明】
【図１】本発明の実施形態に係るニッケル水素蓄電池の破断斜視図である。
【符号の説明】
１  ニッケル水素蓄電池
２  ケース
２ａ  上部開口部
３  正極
４  負極
５  ニッケル水素蓄電池用セパレータ
６  絶縁ガスケット
７  封口板
８  正極端子
９  集電体
【図１】
2004281195.tif 000003